ЛИТЬЕВЫЕ ПОЛИАМИДЫ, СПОСОБ ИХ ПОЛУЧЕНИЯ И ИХ ПРИМЕНЕНИЕ

1. Литьевой полиамид, который может получаться в результате взаимодействия
a) по меньшей мере одного катализатора для анионной полимеризации лактамов;
b) по меньшей мере одного активатора для анионной полимеризации,
c) по меньшей мере одного третичного амина и/или дибутилоловодилаурата в качестве со-активатора и
d) по меньшей мере одного лактама при температурах по меньшей мере от 80°C до 130°C, предпочтительно от 110°C до 130°C.
2. Литьевой полиамид по п. 1, отличающийся тем, что катализатор представляет собой по меньшей мере одно соединение, выбираемое из группы лактам-магний галогенидов, предпочтительно лактам-магний бромида, щелочных алюмодилактаматов, предпочтительно натрийалюмодилактамата, лактаматов щелочных и/или щелочноземельных металлов, предпочтительно лактамата натрия, калия и/или магния.
3. Литьевой полиамид по п. 1, отличающийся тем, что активатор представляет собой по меньшей мере одно соединение, выбираемое из группы изоцианатов, изоциануратов, биуретов, аллофанатов, уретдионов и/или карбодиимидов.
4. Литьевой полиамид по п. 1, отличающийся тем, что третичный амин представляет собой триэтилендиамин.
5. Литьевой полиамид по п. 1, отличающийся тем, что лактам соответствует общей формуле
,
причем R представляет собой алкиленовую группу с числом атомов углерода от 3 до 13.
6. Литьевой полиамид по одному из пп. 1-5, отличающийся тем, что он содержит, соответственно в пересчете на лактам:
a) от 0,1 до 3% масс., предпочтительно от 0,2 до 1,5% масс., по меньшей мере одного катализатора,
b) от 0,1 до 2% масс., предпочтительно от 0,5 до 1% масс., по меньшей мере одного активатора и
c) от 0,0005 до 0,2% масс., предпочтительно от 0,005 до 0,1% масс., по меньшей мере одного третичного амина и/или дибутилоловодилаурата в качестве со-активатора.
7. Способ получения литьевого полиамида по одному из пп. 1-6, отличающийся тем, что
- по меньшей мере один расплав лактама с катализатором (a) и при необходимости со-активатором c) и
- по меньшей мере один расплав лактама с активатором (b) и при необходимости со-активатором c)
и при необходимости
- расплав лактама с со-активатором c),
причем этот со-активатор должен содержаться по меньшей мере в одном из расплавов лактамов,
при температурах по меньшей мере от 80°C до 130°C, предпочтительно в диапазоне от 110°C до 130°C, смешивают и подвергают полимеризации в форме.
8. Применение литьевого полиамида по одному или из пп. 1-7 для изготовления роликов, предпочтительно для пассажирских лифтов, и заготовок, предпочтительно емкостей, зубчатых колес, трубок, стержней и пластин для машиностроения и автомобильной промышленности.